Patent AR-066992-A1 (AR)
Title: Mezcla de materiales para moldeo, pieza para fines de fundicion y procedimiento para producir una pieza moldeada
Inventor: GERIACH RALF-JOACHIM
Filed: 2008-06-12
Abstract: La presente se refiere a una mezcla de materiales para moldeo que se usa en fundicion, la cual consta de arena de moldeo, una solucion de hidroxido de sodio, un agente aglutinante basado en silicato alcalino y aditivos: donde las partículas de arena de moldeo comprenden un tamano de grano de 0,1 a 1 mm. La mezcla de materiales para moldeo contiene entre 0,1 y 10 por ciento en peso de solucion de hidroxido de sodio con respecto al peso de la arena, y entre 0,1 y 5% de agente aglutinante basado en silicato alcalino con un porcentaje de materia solida de 20 a 70% donde la mezcla de materiales de moldeo a modo de aditivo, contiene entre 0,1 y 3 % en peso de una suspension con un porcentaje de materia solida de entre 30 a 70% se SiO2 amorfo y esférico. El SiO2 amorfo y esférico se encuentra en la suspension en dos clasificaciones de tamano de grano; con una primera clasificacion de tamano de grano A que contiene partículas de SiO2 con un tamano de grano que oscila entre 1 y 5 micrometros y con una segunda clasificacion de tamano de grano B que contiene partículas de SiO2 con un tamano de grano de entre 0,01 y 0,05.micrometros. Respecto de los porcentajes en volumen de los dos rangos de tamano de grano A, B, se aplica la siguiente regla de distribucion: 0,8 a 1,0- 1,2 a 1. Del mismo modo, la presente se refiere a una pieza moldeada para fines de fundicion y a un procedimiento para producirla. Reivindicacion 2: Una pieza moldeada para fines de fundicion, que se produce a partir de la mezcla de materiales para moldeo segun la reivindicacion 1, caracterizada porque la superficie del grano de arena de moldeo individual en la pieza de moldeo comprende una estructura primaria de partículas de SiO2 con un tamano de grano que oscila entre 1 y 5 micrometros, donde las esferas de SiO2 amorfo que tienen tamano micrométrico separan las partículas individuales de arena de cuarzo entre sí; y también caracterizada por una subestructura de partículas de SiO2 con un tamano de grano que oscila entre 0,01 y 0,05 micrometros que se distribuyen en una capa de agente aglutinante que tiene un espesor de 0,5 a 2 micrometros y se distribuye uniformemente sobre los granos de arena de moldeo, donde las esferas de SiO2 amorfo que tienen tamano nanométrico forman picos y valles contiguos de hasta 300 nanometros de altura/profundidad. Reivindicacion 3: Un procedimiento para producir una pieza moldeada segun las reivindicaciones precedentes, caracterizado porque dicho moldeo se proporciona - mezclado con la solucion de hidroxido de sodio- unido al agente aglutinante basado en silicato alcalino, donde el agente aglutinante luego se distribuye en forma uniforme y homogénea por los granos de arena de moldeo en forma de envoltura del agente aglutinante; porque, en la envoltura del agente aglutinante, se alimenta una mezcla de partículas de SiO2 con dos clasificaciones de tamano de grano y la mezcla de materiales para moldeo se seca para formar una pieza moldeada, donde la envoltura del agente aglutinante se contrae durante el procedimiento de secado, formando una estructura rugosa con un diferenciadle altura máximo de 300 nanometros.